(57)【要約】  エアロゾル発生のための誘導的に加熱可能な消耗品（１００）において、消耗品（１００）は、粒子の形態の第３のエアロゾル形成基質（１０８）と、複数の粒子の形態のサセプタとを備え、サセプタは、硬質サセプタ（１０６）を得るために、エアロゾル形成基質（１０２）とサセプタ（１０４）とを組み合わせたものであり、硬質エアロゾル形成基質層は、サセプタ層の剛性よりも高い剛性を有する。
2021510501.tif 000002
【特許請求の範囲】
【請求項１】
エアロゾル発生のための誘導的に加熱可能な消耗品（１００）において、
前記消耗品（１００）が、香味形成粒子と、複数のサセプタ粒子の形態のサセプタとを備え、
各サセプタ粒子が、硬質サセプタ粒子を得るための、硬質エアロゾル形成基質層（１０２）と、サセプタ層（１０４）とを組み合わせたものであり、
前記硬質エアロゾル形成基質層が、前記サセプタ層の剛性よりも高い剛性を有する、
エアロゾル発生のための誘導的に加熱可能な消耗品（１００）。
【請求項２】
前記硬質サセプタ粒子（１０６）が、前記サセプタ層が組み合わされる前記基質の剛性に略等しい剛性を有する、
請求項１に記載の、エアロゾル発生のための誘導的に加熱可能な消耗品（１００）。
【請求項３】
硬質サセプタ（１０６）が、
−  第１の少なくともエアロゾル形成基質シート（１０２）と、
−  サセプタシート（１０４）と
を備え、
前記シート（１０２）及び（１０４）が貼り合わせるために配置される、
請求項１又は２に記載の、エアロゾル発生のための誘導的に加熱可能な消耗品（１００）。
【請求項４】
前記サセプタが、少なくとも２５０ＭＰａの剪断強さを有する、
請求項１〜３のいずれか一項に記載の、エアロゾル発生のための誘導的に加熱可能な消耗品（１００）。
【請求項５】
前記シート（１０２）及び（１０４）を貫通する穿孔
をさらに含む、
請求項１〜４のいずれか一項に記載の、エアロゾル発生のための誘導的に加熱可能な消耗品（１００）。
【請求項６】
前記硬質サセプタ（１０６）が、
−  第２のエアロゾル形成基質シート（１０３）
をさらに備え、
前記シート（１０３）及び（１０６）が、硬質シート（１０６）の剛性に略等しい、又は、それを上回る剛性を有する第２の硬質サセプタシート（１０７）を得るために、貼り合わせるために配置される、
請求項１〜５のいずれか一項に記載の、エアロゾル発生のための誘導的に加熱可能な消耗品（１００）。
【請求項７】
前記穿孔が、前記第２のエアロゾル形成基質シート（１０３）を貫通する、
請求項４又は６に記載の、エアロゾル発生のための誘導的に加熱可能な消耗品（１００）。
【請求項８】
貼り付けること又は組み合わせることが、印刷、接着、積重、結合、固着の技術を含む、
請求項１〜７のいずれか一項に記載の、エアロゾル発生のための誘導的に加熱可能な消耗品（１００）。
【請求項９】
前記サセプタの前記粒子が、特定の形状の粒子を形成するために、前記硬質サセプタシート（１０６）又は（１０７）を切断することによって得られる、
請求項１〜８のいずれか一項に記載の、エアロゾル発生のための誘導的に加熱可能な消耗品（１００）。
【請求項１０】
前記硬質サセプタ（１０６、１０７）の粒子及びエアロゾル基質（１０８）の粒子が、均質な混合物を得るために、一緒に混合される、
請求項１〜９のいずれか一項に記載の、エアロゾル発生のための誘導的に加熱可能な消耗品（１００）。
【請求項１１】
前記硬質サセプタ（１０６、１０７）の粒子が円板として形づくられる、
請求項１〜１０のいずれか一項に記載の、エアロゾル発生のための誘導的に加熱可能な消耗品（１００）。
【請求項１２】
前記硬質サセプタシート（１０６）及び（１０７）の粒子及び前記エアロゾル形成基質（１０８）の粒子の形状が、線、鎖、四角ではない多角形、円板、卵形、環、円などの曲線を含む、
請求項１〜１１のいずれか一項に記載の、エアロゾル発生のための誘導的に加熱可能な消耗品（１００）。
【請求項１３】
前記エアロゾル形成基質（１０２）、（１０３）、及び（１０８）が、タバコ、タバコ派生物、膨張タバコ、タバコ抽出物、均質化タバコ、タバコ代用品、タバコ並びにセルロース繊維、タバコ茎繊維、及び炭酸カルシウムなどの無機充填剤のうちの任意の１つ又は複数を含む再構成タバコ、又はそれらの任意の組合せを含む、
請求項１〜１２のいずれか一項に記載の、エアロゾル発生のための誘導的に加熱可能な消耗品（１００）。
【請求項１４】
前記硬質サセプタの粒子及び前記エアロゾル形成基質の粒子の長さ及び／又は直径が、１〜１５ミリメートル、好ましくは、２〜８ミリメートルである、
請求項１〜１３のいずれか一項に記載の、エアロゾル発生のための誘導的に加熱可能な消耗品（１００）。
【請求項１５】
前記消耗品（１００）が、タバコロッドを形成するために、前記均質混合物を包むために配置された紙シートをさらに備える、
請求項１〜１４のいずれか一項に記載の、エアロゾル発生のための誘導的に加熱可能な消耗品（１００）。
【請求項１６】
前記消耗品（１００）が、前記混合物を受けるために配置されたカプセルをさらに備える、
請求項１〜１５のいずれか一項に記載の、エアロゾル発生のための誘導的に加熱可能な消耗品（１００）。
【請求項１７】
前記カプセルが、少なくとも一方側で多孔性であるように配置される、
請求項１６に記載の、エアロゾル発生のための誘導的に加熱可能な消耗品（１００）。
【請求項１８】
−  請求項１〜１７のいずれか一項に記載の前記消耗品（１００）を受けるために配置された加熱区画（４２４）と、
−  前記消耗品（１００）を誘導的に加熱するために配置された誘導加熱組立体（４２０）と
を備える、
エアロゾル発生装置（４００）。
【請求項１９】
請求項１〜１８のいずれか一項に記載のエアロゾル発生のための誘導的に加熱可能な消耗品（１００）の製造方法において、前記方法が、
−  少なくともエアロゾル形成基質シート（１０２）を提供するステップと、
−  サセプタシート（１０４）を提供するステップと、
−  硬質シート（１０６）を得るために、前記サセプタシート（１０４）を前記エアロゾル形成基質シート（１０２）と組み合わせるステップと、
−  前記硬質シート（１０６）を小さなサイズの粒子に切断するステップと、
−  前記小さな粒子をエアロゾル形成基質（１０８）の粒子と混合するステップと
を含む、
製造方法。
【請求項２０】
前記硬質シート（１０６）を小さなサイズの粒子に切断するステップの前に、前記方法が、
−  第２のエアロゾル形成基質シート（１０３）を提供するステップと、
−  第２の硬質サセプタシート（１０７）を得るために、前記硬質シート（１０６）を前記エアロゾル形成基質シート（１０３）と組み合わせるステップと
をさらに含む、
請求項１９に記載の、エアロゾル発生のために誘導的に加熱可能な消耗品（１００）の製造方法。
【請求項２１】
前記硬質シート（１０６）を小さなサイズの粒子に切断するステップの前に、前記方法が、
−  前記エアロゾル形成基質シート（１０２）及びサセプタシート（１０４）を穿孔するステップ
をさらに含む、
請求項１８〜２０のいずれか一項に記載の、エアロゾル発生のために誘導的に加熱可能な消耗品（１００）の製造方法。
【発明の詳細な説明】
【技術分野】
【０００１】
本開示は、エアロゾル発生のための誘導的に加熱可能な消耗品に関する。消耗品は、エアロゾル発生のための誘導加熱装置での使用に特に適している。本開示の実施形態は、誘導的に加熱可能な消耗品及びエアロゾル発生装置の製造方法にも関する。
【背景技術】
【０００２】
気化可能物質を燃焼ではなく加熱し、吸入のための蒸気を生成する装置が、近年、消費者に人気となっている。
【０００３】
電気的に加熱可能な喫煙装置では、たとえば、エアロゾル形成体としてタバコ粒子及びグリセリンを含有するタバコシートから作られたタバコプラグは、加熱可能なブレードにより加熱される。使用時、タバコプラグは、プラグ材料が加熱されたブレードと熱密着するように、ブレード上に押し上げられる。エアロゾル発生装置で、タバコプラグは加熱されてプラグ材料内の揮発性化合物を気化させるが、従来の紙巻タバコのようにタバコを燃焼することなく行うことが好ましい。しかしながら、エアロゾルを発生させるためにプラグの離れた周辺領域を加熱するためには、ブレードの近くにあるタバコの燃焼が完全に防止され得ないように、加熱用ブレードに最も近い材料は過度に加熱されなければならない。
【０００４】
エアロゾル形成基質のための誘導加熱の使用が提案されてきた。サセプタの個々の小さな粒子が分散する圧着されたタバコシートの形態の誘導的に加熱可能なタバコ製品を提供することも（国際公開第２０１５／１７７２５２号パンフレットのように）提案された。
【発明の概要】
【発明が解決しようとする課題】
【０００５】
しかしながら、この解決方法はいくつかの欠点を有し、たとえば、欠点は、サセプタの小さな粒子を操作する難しさであることがある。別の欠点は、圧着されたタバコ材料シート内にこれらの小さな粒子を均質に分散又は混合する難しさであることがあり、通常、コストのためにサセプタのこれらの粒子が非常に薄いことが知られている。よって、タバコ製品の製造工程中のこれらの粒子の操作の難しさも増加している（国際公開第２０１７／１７８３９４号パンフレットのように）。さらに、サセプタからタバコ材料まで均質な熱を得ることを難しくしている。よって、タバコ製品からの最適化されたエアロゾルの発生が難しい。したがって、これらの欠点に対処する必要がある。
【課題を解決するための手段】
【０００６】
本開示の第１の態様によると、エアロゾル発生のための誘導的に加熱可能な消耗品が提供される。消耗品は、香味形成粒子と、複数のサセプタ粒子の形態のサセプタとを備える。各サセプタ粒子は、硬質サセプタ粒子を得るための、硬質エアロゾル形成基質層とサセプタ層とを組み合わせたものであり、硬質エアロゾル形成基質層は、サセプタ層の剛性よりも高い剛性を有する。
【０００７】
好ましくは、各硬質サセプタ粒子の剛性は、基質層の剛性と略同じである。
【０００８】
本事例では、エアロゾル発生のための誘導的に加熱可能な消耗品（１００）が提供され、消耗品（１００）は、香味形成粒子と、複数のサセプタ粒子の形態のサセプタとを備え、各サセプタ粒子は、サセプタ層が組み合わされる基質の剛性に略等しい剛性を有する硬質サセプタ粒子（１０６）を得るための、硬質エアロゾル形成基質層（１０２）とサセプタ層（１０４）とを組み合わせたものであることは当業者によって理解されるであろう。したがって、このような誘導的に加熱可能な消耗品は、本明細書に個別に開示される本発明のある態様でもある。これは、たとえば、サセプタ層の剛性及び／又は強度と比較して十分に高い剛性及び／又は強度を有する基質層を提供することによって実現されてもよく、（基質層とサセプタ層とを組み合わせたものである）硬質サセプタ粒子の全体的な剛性に対するサセプタ層からの寄与は、小さい又は無視できる。
【０００９】
好ましくは、組み合わせたもの、すなわち、得られた硬質サセプタ粒子の剛性は、基質層の剛性の１１０％以下であり（すなわち、組み合わせたものは、基質層単独の剛性より１０％を超えて高い剛性とすべきではない）、より好ましくは、組み合わせたものは、基質層単独の剛性の１０５％以下の剛性であるべきである。最も有利なことには、硬質サセプタ粒子は、サセプタ層が１％以下の差の中で、組み合わされる基質の剛性に等しい剛性を有してもよい。これは好都合には、たとえば、５０ミクロン未満の非常に薄いサセプタ層を使用する場合に実現されてもよい（なお、調理で使用される一般的なアルミニウム箔は通常、比較的低い剛性を有し、厚さは約６ミクロン〜約２００ミクロンの間で変化する）。
【００１０】
タバコエアロゾル形成基質は、サセプタに、サセプタ粒子のより容易な操作を可能とするために必要とする剛性を与える。タバコエアロゾル形成基質は、サセプタに、硬質サセプタの粒子とエアロゾル形成基質の粒子との混合を容易にするために必要とする剛性を与える。よって、エアロゾル基質の粒子の中へのサセプタの硬質粒子の均質な分散がもたらされる。よって、エアロゾルの発生が最適化される。
【００１１】
サセプタ粒子の剪断強さは、少なくとも２５０メガパスカル（ＭＰａ）であってもよく、且つ／又は、サセプタの切断幅は、要望通り（たとえば、少なくとも０．５ミリメートル）であってもよく、たとえば、典型的な紙巻タバコの製造工程中に生じる垂直応力下での粒子のカーリングの危険性を最小化する。これは、サセプタ層、又は各サセプタ粒子を形成する組み合わされた基質及びサセプタ層のカーリングを最小化する。次に、これは、消耗品の加熱中に形成されるホットスポットを減少させるが、それは、カーリングの減少によりサセプタ粒子の変形が制限され、カーリングがより多く発生する場合よりも、サセプタ粒子間の距離がより均一に保たれるためである。たとえば、カーリングが切断幅を増加させることによって減少することが分かっている。
【００１２】
さらにまた、エアロゾル形成基質層は、誘導的に加熱されたときに、サセプタ要素によって生じる（高い）温度に耐えるように作られてもよく（同時に、サセプタによって活性化されたとき、グリセリン、プロピレングリコール、タバコ香味、及びそれらの組合せなどのベイピング剤から蒸気を発生させる）、そうでない場合に通常のタバコを燃焼させる可能性がある高温のサセプタとの直接接触から通常のタバコを絶縁させてもよい。
【００１３】
硬質シートは、第１の少なくともエアロゾル形成基質シート、サセプタシートを備えてもよい。本事例では、サセプタ及びエアロゾル形成基質のシートは、貼り合わせるために配置される。これによって、エアロゾル形成基質シートは、薄いサセプタ層の剛性を高める。サセプタ層は、基質上に十分に結合され、滑ることはない。
【００１４】
各サセプタ粒子の各サセプタ層及び各基質層は、それぞれの予め形成された（固体）シートの少なくとも一部（すなわち、すべて又は一部）であってもよい。各サセプタ粒子のサセプタ層及び基質層は、整列した外側（すなわち、外部）周囲を有してもよい。前記外側周囲は、互いに平行であってもよく、整列されたそれぞれの面に対する垂直線（すなわち、幾何学的垂直）を有する前記層のそれぞれの外面によって提供されてもよい。
【００１５】
基質層がサセプタ層と組み合わされる前に、基質層が所望の剛性を有する場合、それは好ましい。複数のサセプタ粒子は、均一なサイズ及び／又は形状及び／又は体積であってもよい。これにより、複数の粒子を使用するときに、より均一な加熱を提供することができ、それによって、加熱におけるホットスポットを回避し、よって、加熱中に材料を燃焼させてしまう危険性が減少する。
【００１６】
各サセプタ粒子は、剪断されたサセプタ粒子であってもよい。これによって、事項が、たとえば、切断による剪断変形を受けたことを意味することを意図する。各サセプタ層及び／又は各基質層は、それぞれ剪断されたサセプタ層及び／又は剪断された基質層であってもよい。このような粒子又は層を生成するために、層は剪断可能である必要があり、層は、たとえば、非固体ではなく固体であることによって、たとえば、液体、又はスラリーのような液状体であることによって、定められた形状を有しなければならないことを意味する。剪断可能であることによって、粒子／層のより迅速な生成が可能であり、それは、粒子／層の生成において固化ステップを必要としないためである。これは、サセプタのエアロゾル及び／又は水分量は、生成工程よって中に減少せず、サセプタ／層がそれらの元の特性を保持して、生成工程によって劣化しないことが可能になることも意味もする。さらに、剪断されることによって、粒子／層の形状は、より均一である。上で説明されたように、改善された均一性により、複数の粒子を使用するときに、より均一な加熱を提供することができる。これは、上で説明された利益を提供する。
【００１７】
誘導的に加熱可能な消耗品は、エアロゾル形成基質及びサセプタのシートを貫通する穿孔を含んでもよい。穿孔により、有利なことには、エアロゾル発生装置での使用中、誘導的に加熱可能な消耗品を通って空気が流れることが容易になり、有利なことには、表皮効果のために加熱効率を改善させることができる。穿孔により、結果として得られる誘導的に加熱可能な消耗品の空隙率、よって、空気透過率を慎重に制御及び最適化することができる。たとえば、消耗品は、約５０〜約２０，０００コレスタ単位（ＣＵ）±１０％の空気透過率を有してもよい（１コレスタ単位は、１キロパスカル（ｋＰａ）の圧力差が作用する下で、基質の１センチメートルの試料を通過する空気の体積流量（毎分立方センチメートル、ｃｍ３／分）である）。
【００１８】
或いは、硬質サセプタは、第２のエアロゾル形成基質シートをさらに備えてもよい。この場合、硬質サセプタ及び第２のエアロゾル形成基質シートは、第２の硬質サセプタシートを得るために、貼り合わせるために配置される。この構成では、第２の硬質シートは好ましくは、サセプタシートの剛性に略等しい、又は、それを上回る剛性を有する。これは、組み合わせたものの（すなわち、サセプタシートと結合する第１及び第２の基質シートの、剛性をさらに増加させる利点を有する。次に、これにより、結果として得られるサセプタ粒子の剛性が増加し、よって、サセプタ粒子とエアロゾル形成基質の粒子との混合が容易になる。よって、混合物の均質性が増大する。よって、エアロゾルの発生が最適化される。
【００１９】
サセプタは、硬質サセプタシートを形成するために、エアロゾル形成基質に埋め込まれてもよい。これにより、サセプタがエアロゾル形成材料と適切に結合することが可能になり、その結合は滑りやすくない。
【００２０】
接着剤は、それぞれのサセプタ層とそれぞれの基質層との間に提供されてもよい。これは、各サセプタ粒子の層を貼り付ける手段を提供する。接着剤は、サセプタ層及び基質層の材料以外の材料によって提供されてもよい。
【００２１】
本発明によると、用語「貼り付ける」又は「組み合わせる」又は「埋め込む」は、印刷、接着、積重、結合、固着の技術を含んでもよい。
【００２２】
本発明によると、サセプタの粒子は、第１の硬質サセプタシート又は第２の硬質サセプタシートを粒子の形態に切断することによって得られてもよい。
【００２３】
本発明によると、第１の硬質サセプタシートの粒子及びエアロゾル形成基質の粒子は、略均質な混合物を得るために、一緒に混合されてもよい（すなわち、サセプタ粒子が混合物内に略均等に分散している）。硬質サセプタ及びエアロゾル基質の粒子の略均質な分散により、最適化されたエアロゾル発生が可能になる。
【００２４】
或いは、第２の硬質サセプタシートの粒子及びエアロゾル形成基質の粒子は、略均質な混合物を得るために、一緒に混合されてもよい。硬質サセプタ及びエアロゾル基質の粒子の均質な／一様な分散により、最適化されたエアロゾル発生が可能になる。
【００２５】
消耗品内のサセプタは通常は、交番磁場として伝達されたエネルギを熱に変換する能力を有する。サセプタ（すなわち、サセプタ粒子の合計）がこのようにして生成できる熱量は、加熱能力と呼ばれる。加熱能力は、周囲のエアロゾル形成基質／材料に熱を伝達する、サセプタ、特に、サセプタ層の能力である。
【００２６】
サセプタ層は通常は主に、隣接する硬質エアロゾル形成基質シート内の、密着した又は近位のエアロゾル形成材料及びエアロゾル形成体を伝導的に加熱する。サセプタ層とエアロゾル形成基質シートとの間の熱密着は、隣接する硬質エアロゾル形成基質シートの温度を大きく上回る温度にサセプタ層が到達するのを防ぎ、その温度は、エアロゾル形成基質の沸点（すなわち、エアロゾル形成基質シート内に含有される植物性グリセリン及び／又はプロピレングリコールなどの湿潤剤の沸点）の近くに略維持される。サセプタ粒子は、混合物の他の要素（たとえば、タバコ粒子などの周囲のエアロゾル形成粒子）と熱密着していなくてもよい、そのため、それらの粒子への熱伝導性は、かなり小さくてもよいが、サセプタ層と熱密着するエアロゾル形成基質層から発生する蒸気は、対流によって周囲の粒子を効率的に加熱し、それによって、周囲の粒子を、揮発成分を生成する温度まで急速に持っていき、それは、エアロゾル形成基質から発生する蒸気に混入することができ、所望の香味及びニコチンなどの他の所望の成分を発生する。よって、加熱能力は、材料、及び、サセプタ層とその隣接するエアロゾル形成基質シートとの間の熱接触の範囲に依存する。好ましくは、周囲の粒子は、通過する蒸気及び／又は蒸気から形成される凝縮エアロゾル内に容易に混入する所望の香味及び刺激成分を作るために、プルームテック（登録商標）装置などの当該技術分野において知られているハイブリッド装置で見られるような、特別に処理されたタバコ粒子であってもよい。
【００２７】
本発明による消耗品では、硬質サセプタの粒子は好ましくは、エアロゾル形成基質の粒子に均質に分散される。これによって、エアロゾル形成基質の均一加熱能力が実現されてもよく、よって、エアロゾル形成基質及び消耗品内に均一な熱分布を発生させて、消耗品内に均一な温度分布をもたらす。
【００２８】
消耗品の均一又は均質な温度分布は、本明細書では、消耗品が消耗品の断面上と略類似した温度分布を有していることと理解される。これは、エアロゾル蒸気の発生を最適化する。好ましくは、たとえば、消耗品の中央領域及び周辺領域などの、消耗品の異なる領域の温度が、５０パーセント未満、好ましくは、３０パーセント未満だけ異なるように、消耗品は加熱されてもよい。
【００２９】
本発明によると、硬質サセプタの粒子の形状及びエアロゾル形成基質の粒子の形状は、線、鎖、四角ではない多角形、円板、卵形、環、円などの曲線を含んでもよい。硬質サセプタの円形又は環状の粒子は特に好ましいが、それは、それらが最も効率的に交番磁場に応答して渦電流を発生させる傾向があり、よって、結果として消耗品の加熱能力を増大させるためである。
【００３０】
本発明によると、第１のエアロゾル形成基質シート又は第２のエアロゾル形成基質シートは、タバコ、タバコ派生物、膨張タバコ、タバコ抽出物、均質化タバコ、タバコ代用品、又はそれらの任意の組合せを含んでもよい。好ましくは、製造がより容易である利点を有する再構成タバコ紙。再構成タバコの種類は、タバコ、並びに、セルロース繊維、タバコ茎繊維、及び炭酸カルシウム（ＣａＣＯ３）などの無機充填剤のうちの任意の１つ又は複数を含む。
【００３１】
本発明によると、エアロゾル発生のための誘導的に加熱可能な消耗品である消耗品は、第３のエアロゾル形成基質を備えてもよい。第３のエアロゾル形成基質は粒子の形態であってもよく、サセプタは複数の粒子の形態であってもよく、サセプタは、サセプタが組み合わされる基質の剛性に略等しい剛性を有する硬質サセプタを得るための、エアロゾル形成基質とサセプタとを組み合わせたものである。第３のエアロゾル形成基質シートは、タバコ、タバコ派生物、膨張タバコ、タバコ抽出物、均質化タバコ、タバコ代用品、再構成タバコ、又はそれらの任意の組合せを含んでもよい。
【００３２】
本発明によると、エアロゾル形成基質は、１つ又は複数のエアロゾル形成体を含んでもよい。エアロゾル形成体は、使用時、高密度で安定したエアロゾルの形成を容易にし、誘導加熱装置の作動温度での熱劣化に実質的に耐性のある、任意の適した知られている化合物又は化合物の混合物であってもよい。
【００３３】
エアロゾル形成体は、ポリオール、グリコールエーテル、ポリオールエステル、エステル、及び脂肪酸から選択されてもよく、化合物である、グリセリン、エリスリトール、１，３−ブチレングリコール、テトラエチレングリコール、トリエチレングリコール、トリエチルシトレート、炭酸プロピレン、ラウリン酸エチル、トリアセチン、メソ−エリスリトール、ジアセチン混合物、スベリン酸ジエチル、トリエチルシトレート、安息香酸ベンジル、ベンジルフェニルアセテート、バニリン酸エチル、トリブチリン、酢酸ラウリル、ラウリン酸、ミリスチン酸、１，３−プロパンジオール、及びプロピレングリコールのうちの１つ又は複数を備えてもよい。
【００３４】
本発明によると、エアロゾル形成基質は、風味材料などの他の添加剤及び成分を備えてもよい。エアロゾル形成基質は好ましくは、ニコチン及び少なくとも１つのエアロゾル形成体を備える。好ましい実施形態において、エアロゾル形成体はグリセリンである。エアロゾル形成基質に熱的に近接であるサセプタ材料は、より効率的な加熱を可能にし、それによって、より高い作動温度に到達することができる。より高い作動温度により、グリセリンを、知られているシステムで使用されるエアロゾル形成体と比較して改善されたエアロゾルを提供するエアロゾル形成体として使用することができる。本発明によるエアロゾル形成基質のある実施形態において、第２のサセプタ材料の第２のキュリー温度は、誘導的に加熱されるときに、エアロゾル形成基質の全体的な平均温度が２４０℃を超えないように選択されてもよい。本明細書において、エアロゾル形成基質の全体的な平均温度は、エアロゾル形成基質の中央領域及び周辺領域における複数の温度測定値の相加平均として定義される。全体的な平均温度の最大値を予め定義することによってエアロゾル形成基質は、エアロゾルの最適生産に合わせて調整されてもよい。
【００３５】
タバコ消耗品の平均温度は、摂氏約３０度〜摂氏約２４０度であってもよい。これが、特に、エアロゾル形成体としてグリセリンを有する均質化タバコ材料又は再構成タバコから作られるタバコシートにおいて、特に、以下でより詳細に説明されるキャストリーフにおいて、所望の量の揮発性化合物が生成される温度範囲であることが分かっている。これらの温度では、消耗品の個別領域の実質的な過熱は実現されないが、サセプタ粒子は、最大摂氏約４００〜４５０度の温度に到達することができる。
【００３６】
エアロゾル形成基質に含まれるエアロゾル形成体は、１つ又は複数の特性に基づいて選択されてもよい。機能的に、エアロゾル形成体は、エアロゾル形成体の特定の揮発温度を超えて加熱されたとき、揮発されて、ニコチン又は香味又はその両方をエアロゾルに伝達することを可能にする機構を提供してもよい。異なるエアロゾル形成体は通常、異なる温度で気化する。エアロゾル形成体は、たとえば、室温近傍では安定したままであるが、より高い温度、たとえば、摂氏４０度〜摂氏４５０度では揮発することができるその性能に基づいて選択されてもよい。エアロゾル形成体は、基質がタバコ粒子を含むタバコベース製品から構成されるとき、エアロゾル形成基質の水分の望ましいレベルを維持するのを助ける湿潤剤タイプの特性を有してもよい。特に、いくつかのエアロゾル形成体は、湿潤剤として機能する吸湿性材料、すなわち、湿潤剤を含有する基質の湿性の維持を助ける材料である。
【００３７】
１つ又は複数のエアロゾル形成体は、組み合わされるエアロゾル形成体の１つ又は複数の特性を利用するために組み合わされてもよい。たとえば、トリアセチンは、グリセリンの有効成分及び保湿性を伝達するトリアセチンの性能の利用するために、グリセリン及び水と組み合わされてもよい。
【００３８】
本発明によると、硬質サセプタシートの粒子及びエアロゾル形成基質の粒子の長さは、１〜１５ミリメートル、好ましくは、２〜８ミリメートルであってもよい。好ましくは、各粒子は、類似したサイズ及び形状を有してもよく、できる限り、誘導コイルに対して一定の向きであってもよい。
【００３９】
再びサセプタに戻ると、通常、サセプタは、誘導的に加熱可能である導体である。サセプタは通常、電磁エネルギを吸収して、それを熱に変換することが可能である。本発明によるタバコ消耗品では、誘導加熱装置の１つ或いは複数の誘導コイルによって発生する電磁場を変化させることによってサセプタ層を加熱してもよく、それが次に、主に熱伝導によって、熱をタバコ製品のエアロゾル形成基質に伝達する。このために、サセプタ層は、エアロゾル形成基質層及びその中に含有されたエアロゾル形成体と熱密着している。サセプタの粒状の性質のために、熱は、タバコ粒子内の粒子の分布に従って発生する。
【００４０】
本発明によるタバコ消耗品のいくつかの好ましい実施形態において、タバコ材料は再構成タバコ材料であってもよく、エアロゾル形成体はグリセリンを備える。好ましくは、タバコ消耗品は再構成タバコから作られる。
【００４１】
さらに、最適なエアロゾル形成のために十分な熱を提供するが、タバコ又は繊維を燃焼させることがないようにするために、サセプタ粒子の他の粒子全体に及ぶ形状、剛性、及び分布を含む特定の特性は、エアロゾル形成体を含有する、好ましくは、エアロゾル形成体としてグリセリンを含有するタバコ粒子との組合せにおいて、サセプタ粒子に適しているように慎重に選択する必要があることが分かっている。
【００４２】
タバコ粒子内の粒子の最適な選択及び分布によって、加熱に必要なエネルギを減少させることができる。しかしながら、基質から揮発性化合物を放出するのに十分なエネルギは、なおも提供される。エネルギ低減は、タバコ製品とともに使用されるエアロゾル発生のための誘導加熱装置のエネルギ消費を減少させるだけでなく、エアロゾル発生基質の過熱のリスクも低下させることができる。タバコ消耗品内でのエアロゾル形成体の枯渇を非常に均一且つ完全な方法で実現することによって、エネルギ効率も達成される。特に、タバコ消耗品の周辺領域もエアロゾル形成に貢献することができる。これによって、タバコ消耗品プラグなどのタバコ消耗品をより効率的に使用することができる。たとえば、従来的にはより広範囲で加熱されていた又はより大きなエアロゾル形成基質の場合と同じ量の揮発性化合物をタバコ製品から蒸発させることによって、喫煙の体験を向上させてもよく、又は、タバコ消耗品のサイズを縮小してもよい。よって、コストを節約することができ、廃物は減少させることができる。
【００４３】
本発明によるタバコ消耗品の特定の実施形態によると、タバコの粒子は、約５マイクロメートル〜約１００マイクロメートル、好ましくは、約１０マイクロメートル〜約８０マイクロメートルのサイズを有してもよく、たとえば、２０マイクロメートル〜５０マイクロメートルのサイズを有する。粒子についてのこれらの範囲のサイズは、タバコ粒子を有するサセプタ粒子の均質分布を可能にする最適な範囲であることが分かっている。小さい粒子は、フィルタ、たとえば、喫煙製品で使用される従来のフィルタを通過することがあるため、小さすぎる粒子は望ましくない。このようなフィルタはまた、本発明によるタバコ消耗品と組み合わせても使用することができる。
【００４４】
本発明の特定の他の実施形態によると、タバコの粒子は、（ＲＹＯ、ＭＹＯ、手巻きタバコ（ｒｏｌｌｙ）、手巻きタバコ（ｒｏｌｌ−ｕｐ）、タバコ（ｂｕｒｎ）、手巻きタバコ（ｈａｎｄ−ｒｏｌｌｅｄ  ｃｉｇａｒｅｔｔｅ）、又は、単に、巻きタバコ（ｒｏｌｌ）とも呼ばれる）手巻きタバコで使用されるタバコのサイズを有してもよい。
【００４５】
本発明のある態様によると、タバコ粒子は、通過する蒸気及び／又は蒸気から形成される凝縮エアロゾル内に容易に混入する所望の香味及び刺激成分を作るために、プルームテック（登録商標）装置などの当該技術分野において知られているハイブリッド装置で見られるように寸法決めすることができる。
【００４６】
本発明のある態様によると、サセプタ粒子は、プルームテック（登録商標）タバコ粒子のようにすることができるタバコ粒子より少し大きくてもよいが、（通常の手巻きタバコのように）かなり大きい可能性もある、一方、小さなサセプタ粒子は好ましくは、数ミリメートルのオーダであり、交番電磁場によって誘導されるとき、実質的な渦電流を発生させることができる。
【００４７】
上記のように、サセプタ粒子は好ましくは、１〜１５ミリメートル、又は、より好ましくは、２〜８ミリメートルの直径、及び、１ミリメートル未満の厚さを有する平坦な円板（又は、環状の円板）として形づくられてもよい。大きめの粒子は、タバコの粒子内での均質の分布を困難又は不可能にする。大きめの粒子は、小さめの粒子ほど細かくタバコ粒子内に分布されないことがある。さらに、大きめの粒子は、タバコ粒子から突き出す傾向があり、それにより、互いに接触することができる。これは局所的に熱の発生が大きくなるため好ましくない。本明細書において、粒子のサイズは、等価の球径と理解される。好ましくは、サセプタの粒子は、類似したサイズ及び形状を有し、できるだけ、誘導コイルに対して一定の向きでタバコ粒子内に分布する（好ましくは、それらの平面は、消耗品とともに使用するための加熱装置の駆動誘導コイルの中心軸と直交する）。
【００４８】
本発明によるタバコ消耗品の別の態様によると、複数の粒子は、タバコ製品の約４重量パーセント〜約４５重量パーセント、好ましくは、約１０重量パーセント〜約４０重量パーセント、たとえば、３０重量パーセントに達してもよい。ここで、さまざまな重量パーセントのサセプタが上で提供されているが、タバコ、エアロゾル形成体、結合剤、及び水の重量パーセントを含む、タバコ消耗品を備える要素の組成を変化させると、タバコ製品を効果的に加熱するために必要なサセプタの重量パーセントの調整が必要となることは、当業者にとって明らかであろう。
【００４９】
タバコ消耗品の重量と比較してこれらの重量範囲内でのサセプタ粒子の量は、タバコ消耗品全体にわたる均質な熱分布を提供するのに最適な範囲にあることが分かっている。さらに、サセプタ粒子のこれらの重量範囲は、タバコ粒子を均質に且つ平均温度に、たとえば、摂氏２００度〜摂氏２４０度の温度に加熱するために十分な熱を提供するのに最適な範囲にある。
【００５０】
本発明によるタバコ消耗品の別の態様によると、サセプタ粒子は、焼結材料を備えてもよく、又は、焼結材料から作られてもよい。焼結材料は、多種多様な電気的、磁気的、及び熱的な特性を提供する。焼結材料は、セラミック、金属、又はプラスチックの性質のものであってもよい。好ましくは、サセプタ粒子には、金属合金が使用される。製造工程に応じて、このような焼結材料は、特定の用途に合わせてもよい。好ましくは、本発明を一致させるタバコ製品で使用される粒子のための焼結材料は、高い熱伝導率及び高い透磁率を有する。
【００５１】
本発明によるタバコ消耗品のさらなる態様によると、粒子は、化学的に不活性である外側表面を備えてもよい。化学的に不活性な表面は、粒子が、化学反応を起こすこと、又は、タバコ消耗品が加熱されたときに場合によっては望ましくない化学反応を始める触媒の役割を果たすことを妨げる。不活性の化学物質の外側表面は、サセプタ材料それ自体の化学的に不活性な表面であってもよい。不活性の化学物質の外側表面はまた、化学的に不活性なカバー内のサセプタ材料を封入する化学的に不活性なカバー層であってもよい。カバー材料は、粒子が加熱される温度と同じ高さの温度に耐えることができる。封入ステップは、粒子が製造されるときの焼結工程に組み込まれてもよい。化学的な不活性は本明細書では、タバコ消耗品を加熱することによって生成され、タバコ消耗品内に存在する化学物質に関して理解される。
【００５２】
本発明によるタバコ消耗品のいくつかの好ましい実施形態において、粒子は、フェライトから作られてもよい。フェライトは高い透磁率を有する強磁性体であり、サセプタ材料として特に適している。フェライトの主な成分は鉄である。他の金属成分、たとえば、亜鉛、ニッケル、マンガン、又は非金属成分（たとえば、シリコン）はさまざまな量で存在してもよい。フェライトは比較的安価で商業的に入手可能な材料である。フェライトは、本発明によるタバコ製品で使用される粒子のサイズ範囲において粒子の形態で入手可能である。好ましくは、粒子は、たとえば、Ｐｏｗｄｅｒ  Ｐｒｏｃｅｓｓｉｎｇ  Ｔｅｃｈｎｏｌｏｇｙ  ＬＬＣ（米国）製のＦＰ３５０などの、完全に焼結したフェライト粉末である。
【００５３】
本発明によるタバコ製品のなおもさらなる態様によると、サセプタは、摂氏約２００度〜摂氏約４５０度、好ましくは、摂氏約２４０度〜摂氏約４００度、たとえば、摂氏約２８０度のキュリー温度を有してもよい。
【００５４】
示された範囲内のキュリー温度を有するサセプタ材料を備える粒子は、タバコ製品のある程度均一な温度分布を実現でき、摂氏約２００度〜摂氏２４０度の平均温度が可能である。さらに、エアロゾル形成基質の局所温度は一般に、サセプタのキュリー温度を超えない、又は大きくは超えない。よって、局所温度は摂氏約４００度を下回ってもよく、それより下では、エアロゾル形成基質の有意な燃焼は起こらない。
【００５５】
サセプタ材料がそのキュリー温度に達したとき、磁性が変化する。キュリー温度で、サセプタ材料は、強磁性の相から正磁性相に変化する。この時点で、強磁性の領域の向きを理由とするエネルギ損失に基づく加熱は停止する。その後、さらなる加熱は、サセプタ材料のキュリー温度に達することで加熱工程が自動的に低減されるように、主に渦電流の形成に基づくものである。エアロゾル形成基質を過熱するというリスクの低減は、キュリー温度を有するサセプタ材料の使用によって支持されてもよいが、これにより、ヒステリシス損失による加熱工程はある一定の最高温度までにしか達しないようになる。好ましくは、サセプタ材料及びそのキュリー温度は、最適のエアロゾル発生のためにタバコ製品内で最適な温度及び温度分布を実現するために、エアロゾル形成基質の組成に適応される。
【００５６】
本発明の別の変形形態によると、消耗品は、タバコロッドを得るために、均質混合物を包む紙シートをさらに備えてもよい。ロッドは、約３ミリメートル〜約３０ミリメートル、好ましくは、約８ミリメートル〜約２０ミリメートル、たとえば、１０ミリメートルのロッド直径を有してもよい。ロッドは、約１０ミリメートル〜約１００ミリメートル、好ましくは、約２０ミリメートル〜約５０ミリメートル、たとえば、３０ミリメートルのロッド長さを有してもよい。好ましくは、ロッドは、円形又は卵形の断面を有する。しかしながら、ロッドは、矩形又は多角形の断面を有してもよい。
【００５７】
消費者による消耗品の取扱いを容易にするために、ロッドは、順番に形成されたロッド、フィルタ、及びマウスピースを含むタバコスティック内に提供されてもよい。フィルタは、ロッド材料から形成されたエアロゾルを冷却できる材料であってもよく、また、形成されたエアロゾルが存在する成分を変化させることができてもよい。たとえば、フィルタがポリ乳酸又は類似したポリマーから形成される場合、フィルタは、エアロゾル内のフェノールのレベルを除去又は減少させることができる。フィルタはまた、任意の大きな結露液滴自体に優先して付着し、このような液滴が形成して、マウスピース部分に付着することを妨げることが可能であってもよい。これを実現するために、マウスピース部分は、たとえば、当業者に知られているような粗い又は織物状の表面を含んでもよい。ロッド、フィルタ及び、マウスピースは、ロッドの取扱いを容易にするのに十分な堅さを有する紙で囲んでもよい。タバコスティックの長さは、２０ミリメートル〜１１０ミリメートルであってもよく、好ましくは、約４５ミリメートルの長さであってもよい。
【００５８】
したがって、本発明の別の態様において、タバコ材料を含有するユニット、たとえば、タバコスティックが提供されてもよく、ユニットは、本出願で説明されたタバコ消耗品とフィルタとを備える。この場合、タバコ消耗品及びフィルタは、端と端とを接して整列され、フィルタ及びタバコ消耗品を、タバコ材料を含有するユニット内に固定するために、シート材料、たとえば、紙で包まれる。
【００５９】
本発明の別の変形形態によると、消耗品は、均質混合物を受けるために配置されたカプセルをさらに備えてもよい。カプセルは、空気流を可能とするために、少なくとも一方側で多孔性であるように配置されてもよい。
【００６０】
本開示の別の態様によると、
−  任意の前の態様による消耗品を受けるために配置された加熱区画と、
−  前記消耗品を誘導的に加熱するために配置された誘導加熱組立体と
を備えるエアロゾル発生装置が提供される。
【００６１】
本開示の別の態様によると、エアロゾル発生のための誘導的に加熱可能な消耗品の製造方法が提供され、方法は、
−  エアロゾル形成基質シートを提供するステップと、
−  サセプタシートを提供するステップと、
−  硬質シートを得るために、サセプタシートをエアロゾル形成基質シートと組み合わせるステップと、
−  硬質シートを小さなサイズの粒子に切断するステップと、
−  前記小さな粒子をエアロゾル形成基質の粒子と混合するステップと
を含む。
【００６２】
硬質サセプタ粒子は、サセプタシートの剛性よりも高い剛性を有してもよい。好ましくは、硬質サセプタ粒子は、基質層の剛性の１１０％以下の剛性を有し（すなわち、組み合わせたものは、基質層単独の剛性より１０％を超えて高い剛性とすべきではなく）、最も好ましくは、組み合わせたものは、基質層単独の剛性の１０５％以下であるべきである。最も有利なことには、硬質サセプタ粒子は、サセプタ層が組み合わせられる基質の剛性に略等しい剛性を有してもよい（たとえば、基質層単独の剛性よりたとえば１％以下だけ高い剛性である）。
【００６３】
本開示の別の態様によると、エアロゾル発生のための誘導的に加熱可能な消耗品の製造方法が提供され、方法は、
−  固体エアロゾル形成基質シートを提供するステップと、
−  サセプタシートを提供するステップと、
−  組み合わせたシートを得るために、サセプタシートを固体エアロゾル形成基質シートと組み合わせるステップと、
−  組み合わせたシートをサセプタ粒子に切断するステップと、
−  前記サセプタ粒子をエアロゾル形成基質の粒子と混合するステップと
を含む。
【００６４】
これは、サセプタ粒子の剛性を高める利点を有する。エアロゾル発生のための誘導的に加熱可能な消耗品の製造方法において、硬質シートを小さなサイズの粒子に切断するステップの前に、方法は、
−  第２のエアロゾル形成基質シートを提供するステップと、
−  第２の硬質サセプタシートを得るために、硬質シートをエアロゾル形成基質シートと組み合わせるステップと
をさらに含む。
【００６５】
エアロゾル発生のための誘導的に加熱可能な消耗品の製造方法において、硬質シートを小さなサイズの粒子に切断するステップの前に、方法は、
−  エアロゾル形成基質シート及びサセプタシートを穿孔するステップ
をさらに含む。
【００６６】
エアロゾル形成層及び誘導的に加熱可能なサセプタ層を穿孔するステップは、シートを、よって、結果として得られる消耗品を完全に貫通する穿孔を作成する。上記のように、穿孔は、エアロゾル発生装置での使用中、エアロゾル発生物品を通って空気が流れることを容易にし、表皮効果のために加熱効率を改善させることができる。穿孔により、結果として得られるエアロゾル発生物品の空隙率、よって、空気透過率を慎重に制御及び最適化することができる。
【００６７】
エアロゾル形成基質及びサセプタの層を穿孔するステップは、機械的に（たとえば、穿孔ローラによって、或いは、上述のエンボスローラ又はデボスローラによって）、静電気的に、又はレーザによって、実行されてもよい。
【図面の簡単な説明】
【００６８】
【図１】本発明のある態様による、硬質サセプタの粒子とエアロゾル形成基質の粒子とを備える、誘導的に加熱可能なタバコ消耗品の概咯図である。
【図２】本発明の１つの態様による、エアロゾル形成基質のシートと組み合わされたサセプタのシートを備えるサセプタの硬質シートの側面図である。
【図３】２枚のエアロゾル形成基質の中間に組み合わされたサセプタのシートを備えるサセプタの第２の硬質シートの側面図である。
【図４】本開示によるエアロゾル発生装置の一部の略図である。
【発明を実施するための形態】
【００６９】
ここで、本開示の実施形態が、例示の目的でのみ、添付図面を参照して説明される。
【００７０】
図１は、本発明の１つの態様による誘導的に加熱可能なタバコ消耗品１００の概略的に図を与える。
【００７１】
図２は、エアロゾル形成基質のシート１０２と組み合わされたサセプタのシート１０４を備える硬質サセプタのシート１０６を示す。
【００７２】
或いは、いくつかの実施形態では、図３に示されるように、硬質サセプタのシート１０７は、サセプタのシート１０４がエアロゾル形成基質の第１のシート１０２と第２のシート１０３と中間に置かれるように硬質サセプタ１０６と組み合わされたエアロゾル形成基質の追加のシート１０３を備えてもよく、サセプタ１０４のシートは、エアロゾル形成基質の第１のシート１０２及び第２のシート１０３に貼り付けられている。或いは、硬質サセプタのシートは、複数のシート１０６の組み合わせたもの、又は、複数のシート１０７の組み合わせたもの、又は、複数のシート１０６及び１０７の組み合わせたものであってもよい。
【００７３】
貼り付けること又は組み合わせることは、印刷、接着、積重、結合、固着の技術を含む。
【００７４】
それによって、誘導的に加熱可能なサセプタ層１０４は、エアロゾル形成基質層により囲まれている。このアプローチの１つの利点は、加熱効率を改善することができるということである。このアプローチの別の利点は、エアロゾル形成基質層１０４及び１０３及び接着剤が（たとえば、鉄を備える）誘導的に加熱可能なサセプタ層のまわりに保護囲いを形成し、それによって、誘導的に加熱可能なサセプタの酸化を防ぐことができるという事実によって、誘導的に加熱可能なサセプタ層の保管寿命を長くすることができるということである（接着剤の厚さは約１０マイクロメートルであってもよい）。
【００７５】
これはおそらく、図２に示された本発明の実施形態のための事例。
【００７６】
エアロゾル形成基質のシート１０２及び／又は１０３は、（たとえば、タバコ派生物、膨張タバコ、タバコ抽出物、均質化タバコ、タバコ代用品、又はそれらの任意の組合せ、好ましくは、製造が容易である再構成タバコを形成するために、いくつかの方法で処理されていてもよい）タバコを含む。エアロゾル形成基質の粒子１０８は、（同様に、たとえば、タバコ派生物、膨張タバコ、再構成タバコ、タバコ抽出物、均質化タバコ、タバコ代用品、又はそれらの任意の組合せを形成するために処理されていてもよい）タバコを含む。
【００７７】
図１に戻ると、消耗品１００は、エアロゾル形成基質の粒子１０８と、硬質サセプタシートの粒子１０６及び／又は１０７とを備える。
【００７８】
硬質サセプタ粒子１０６及び／又は１０７は、類似したサイズ及び形状を有し、できるだけ、誘導コイルに対して一定の向きでタバコ粒子１０８内に分布される。本実施形態において、サセプタ粒子は小さい円板として形づくられる。しかしながら、代替的な実施形態において、サセプタ粒子は、環状円板として形づくられる可能性がある。サセプタ粒子は、リボンとして形づくられる可能性もあるが、そのような場合、誘導コイルに対してリボンを一定の向きにしようと試みることがより重要である。
【００７９】
サセプタ粒子１０６及び１０７が形成されるサセプタを製造するために、いくつかの実施形態において、予め形成されたエアロゾル形成基質シートは、予め形成されたサセプタシートと組み合わされる。さまざまな実施形態において、これは、当接される基質シート及びサセプタシートの面の間に接着剤を提供することによって実現される。一度当接されると、接着剤、又は、基質シート及びサセプタシートが接合される任意の他の形態の工程のために、シートは組み合わされる。サセプタ粒子１０７のようにさらなるエアロゾル形成基質層がある場合、さらなるエアロゾル形成基質シートは、サセプタシートの、他のエアロゾル形成基質が接合された又は接合される側の反対側に接合される。エアロゾル形成基質シートの数に関係なく、これは硬質サセプタのシートを提供する。これは、サセプタ上でさらなる処理を実行する必要はないことを意味する。
【００８０】
エアロゾル形成基質シートの剛性及びサセプタシートの対応する剛性のために、誘導加熱が加えられたとき、サセプタはカールを最小化するのに十分な剪断強さを有する。これは、次に所望の特性を層に設定且つ提供するためにさらなる処理を必要とする非固体形態で提供される、層を組み合わせるとき、又は、１つの層のために、任意の１つの層を乾燥又は硬化させる必要なしに、シートとして予め形成されているさまざまな層によって部分的に実現される。記載された方法で形成されているサセプタによって、さらなる処理の必要なしに、所望の特性が提供される。さらに、１つの層が、層を組み合わせる工程の間に、非固体形態で提供される場合、非固体形態で提供されたその層は所望の剛性を有さず、それは、しかし層から、さらに、個別のサセプタの間での剛性の違いをもたらす可能性がある。これでは、サセプタが生成される前に剛性が分からず、サセプタの剛性のより大きな違いをもたらす。予め形成されたシートを使用することによって、シートが組み合わされる前に、シートの剛性を知ることができ、たとえば、最低限の剪断強さ、いくつかの実施形態では、シート全体での剪断強さの最低限の均一性を有することによって、閾値剛性に適合する場合のみ、各シートを使用することができる。
【００８１】
本発明によるタバコ消耗品１００を形成するために、硬質サセプタのシートは粒子に切断され、（層が切断工程によって剪断された）剪断された粒子を提供する。いくつかの実施形態において、次いで、このような粒子は、エアロゾル形成基質の粒子と一緒に混合される。結果として得られた混合物は、ロッド、たとえば、紙を形成するために、ラッパに包まれてもよい。次いで、このような連続的なロッドは、エアロゾル発生のための誘導加熱装置４００と組み合わせて使用されるタバコプラグのために必要なサイズに切断される。
【００８２】
或いは、結果として得られた混合物は、エアロゾル発生のための誘導加熱装置４００と組み合わせて使用されるカプセル（図示せず）に入れられてもよい。カプセルは、空気流を可能とする少なくとも１つの多孔性側部を有してもよい。
【００８３】
図４を参照すると、本開示の例による蒸気発生装置４００が概略的に示されている。蒸気発生装置４００はハウジング４１２を備える。装置４００は電源４１６と制御回路４１７とを含む、それは、高周波数で運転するように構成されてもよい。電源は通常、たとえば、誘導的に再充電可能である可能性がある１つ又は複数のバッテリを備える。装置４００は、空気入口（図示せず）も含む。
【００８４】
蒸気発生装置４００は、蒸気発生（すなわち、気化可能な）物質を加熱するための誘導加熱組立体４２０を備える。誘導加熱組立体４２０は、略円筒形の加熱区画４２４を備え、それは、上記のような対応して形づくられた略円筒形の誘導加熱可能なカプセル又はロッド１００を受けるために配置されている。誘導加熱可能なカプセルは通常、外側層又は膜を備え、外側層又は膜は通気性がある。たとえば、誘導加熱可能なカプセルは、エアロゾル形成基質の粒子と誘導加熱可能な硬質サセプタの粒子との混合物を含有する使い捨てのカプセルであってもよい。
【符号の説明】
【００８５】
１００  消耗品
１０２  第１のエアロゾル形成基質シート
１０３  第２のエアロゾル形成基質シート
１０４  サセプタシート
１０６  第１の硬質サセプタシート
１０７  第２の硬質サセプタシート
１０８  エアロゾル形成基質の粒子
４００  エアロゾル蒸気装置
４１２  ハウジング
４１６  電源
４１７  制御回路
４２０  誘導加熱組立体
４２４  加熱区画
４３０  誘導コイル
【図１】
2021510501.tif 000003
【図２】
2021510501.tif 000004
【図３】
2021510501.tif 000005
【図４】
2021510501.tif 000006
【国際調査報告】
2021510501.tif 000007
2021510501.tif 000008
2021510501.tif 000009
2021510501.tif 000010